"少なくとも1種の鉱物材料の表面の少なくとも一部を改変する方法であって、以下のステップ:ステップa5から10の間のpHを有する水性ケーキまたは懸濁液の形態で、少なくとも1種の鉱物材料を提供するステップ、ステップbステップaの前記鉱物材料に、少なくとも1種の前記作用物質を添加するステップ、ステップc10未満であり、ステップaの前記鉱物材料の等電点が7を超える場合は7を超え、前記等電点が7以下の場合は、ステップaの前記鉱物材料の等電点を超えるpHを有する前記鉱物材料の懸濁液を得るステップ、を含み、前記作用物質が、6未満のpHを有する水溶液または安定な水性コロイドの形態であり、水性環境中で、少なくとも1種のホスホン酸含有化合物を、1種または複数の金属カチオンまたは金属含有カチオン性化合物と混合することによって形成され、ここで、前記金属は、アルミニウム、ジルコニウム、亜鉛、コバルト、クロム、鉄、銅、スズ、チタンおよびこれらの混合物からなる群から選択され、前記ホスホン酸含有化合物と前記金属カチオンまたは金属含有カチオン性化合物は、ホスホナートのヒドロキシル基:金属カチオンまたは金属含有カチオン性化合物のモル比が10:1から2:1となるように調合され、ステップbにおいて、鉱物材料の総面積のm2当たり乾燥重量で0.04から1mgの作用物質に対応する量で供給されることを特徴とする、方法。ステップaの前記懸濁液またはケーキが、7から10の間のpHを有し、さらに好ましくは、このpHが8から9の間であることを特徴とする、請求項1に記載の方法。前記鉱物材料が、カルシウムおよび/またはマグネシウム含有鉱物材料であることを特徴とする、請求項1または2に記載の方法。前記鉱物材料が、炭酸塩および/または石膏および/またはドロマイトであり、好ましくは炭酸塩であることを特徴とする、請求項1から3のいずれかに記載の方法。前記鉱物材料が、ドロマイト、炭酸カルシウム、モンモリロナイトおよびタルク等のIIA族および/またはIIIA族元素含有層状ケイ酸塩、マグネサイト、マグネシウム含有緑泥石、カオリンクレー、およびこれらの混合物からなる群から選択されることを特徴とする、請求項1から3のいずれかに記載の方法。前記鉱物材料が炭酸カルシウムであることを特徴とする、請求項4に記載の方法。ステップaの前記水性懸濁液またはケーキが、乾燥鉱物材料の重量に対して0.1重量未満のポリアクリレートベースの分散剤を含むことを特徴とする、請求項1から6のいずれかに記載の方法。前記鉱物材料が、5から150m2/gの間、好ましくは5から60m2/gの間、より好ましくは10から50m2/gの間のBET比表面積を有することを特徴とする、請求項1から7のいずれかに記載の方法。前記鉱物材料が、0.2から5μmの間、好ましくは0.5から2μmの間の重量中央粒径d50を有することを特徴とする、請求項1から8のいずれかに記載の方法。前記水性懸濁液が、懸濁液の重量に対して1から85重量、好ましくは10から80重量の間の固体含量を有することを特徴とする、請求項1から9のいずれかに記載の方法。前記ケーキが、ケーキの重量に対して20から80重量の間、好ましくは40から75重量の間、さらに好ましくは50から70重量の間の固体含量を有することを特徴とする、請求項1から9のいずれかに記載の方法。前記作用物質が、鉱物材料の総表面のm2当たり、乾燥重量で0.1から0.75mgの作用物質に対応する量で添加されることを特徴とする、請求項1から11のいずれかに記載の方法。前記作用物質が、鉱物材料の乾燥重量に対して、乾燥重量で0.1から5、より好ましくは0.15から0.75、さらに好ましくは0.15から0.5に対応する量で好ましくは添加されることを特徴とする、請求項1から11のいずれかに記載の方法。前記作用物質が、0から5の間、より好ましくは0.5から4.5の間のpHを有する水溶液の形態で提供されることを特徴とする、請求項1から13のいずれかに記載の方法。前記ホスホン酸含有化合物が、アルキルジホスホン酸であり、特に好ましいアルキルジホスホン酸が1-ヒドロキシエタン-1,1-ジホスホン酸HEDPであることを特徴とする、請求項1から14のいずれかに記載の方法。前記ホスホン酸含有化合物が、メチレンジホスホン酸MDP、ヒドロキシメチレンジホスホン酸HMDP、ヒドロキシシクロメチレンジホスホン酸HCMDP、1-ヒドロキシ-3-アミノプロパン-1,1-ジホスホン酸APD、アミノトリメチレンホスホン酸ATMP、ジエチレントリアミンペンタメチレンホスホン酸DTPMPおよびホスホノコハク酸PSAから選択されることを特徴とする、請求項1から14のいずれかに記載の方法。ステップbの前記金属カチオンまたは金属含有カチオン性化合物の金属が、アルミニウムおよびジルコニウムからなる群から選択されることを特徴とする、請求項1から16のいずれかに記載の方法。塩基塩基Bが、前記作用物質の前および/または後に添加されることを特徴とする、請求項1から17のいずれかに記載の方法。塩基Bが、ケイ酸ナトリウム、水酸化ナトリウム、水酸化カリウム、水酸化リチウム、アルミン酸ナトリウム、塩基性ポリホスファート、塩基性ホスホナート、およびこれらの混合物から選択され、より好ましくは塩基性ポリホスファートまたは塩基性ホスホナートであり、前記塩基性ポリホスファートは、好ましくはピロホスファート、特にピロホスファートのカリウム塩であり、前記塩基性ホスホナートは、好ましくは、HEDPのナトリウムおよび/またはカリウムおよび/またはリチウム化合物等のHEDPのアルカリ化合物であることを特徴とする、請求項18に記載の方法。塩基Bが、鉱物材料の乾燥重量に対して、乾燥重量で0.1以上、好ましくは乾燥重量で0.2から0.5の量で添加されることを特徴とする、請求項18または19に記載の方法。請求項1から20のいずれかに記載の方法によって得られる懸濁液。ステップcの懸濁液が、ろ過媒体でろ過されて、表面改変鉱物材料のろ過ケーキを形成し、遠心分離されて、表面改変鉱物材料の遠心分離ケーキを形成しまたは熱的方法または力学的方法によって濃縮されることを特徴とする、請求項1から20のいずれかに記載の方法。請求項22に記載の方法によって得られるろ過ケーキまたは遠心分離ケーキ。請求項21に記載の懸濁液または請求項23に記載のろ過ケーキもしくは遠心分離ケーキを乾燥させることによって得られる乾燥表面改変鉱物材料。請求項21に記載の懸濁液、請求項23に記載のろ過ケーキまたは遠心分離ケーキ、または請求項24に記載の乾燥表面改変鉱物材料の、紙、プラスチック、シーリング材、塗料、コンクリートまたは化粧品における使用。5から10の間のpHを有する鉱物材料の水性懸濁液中における、少なくとも1種の作用物質の添加剤としての使用であって、前記作用物質が、6未満のpHを有する水溶液または安定な水性コロイドの形態であり、水性環境中で、少なくとも1種のホスホン酸含有化合物を、1種または複数の金属カチオンまたは金属含有カチオン性化合物と混合することによって形成され、ここで、前記金属は、アルミニウム、ジルコニウム、亜鉛、コバルト、クロム、鉄、銅、スズ、チタンおよびこれらの混合物からなる群から選択され、および前記ホスホン酸含有化合物と前記金属カチオンまたは金属含有カチオン性化合物は、ホスホナートのヒドロキシル基:金属カチオンまたは金属含有カチオン性化合物のモル比が10:1から2:1となるように調合され、および鉱物材料の総表面のm2当たり乾燥重量で0.04から1mgの作用物質に対応する量であり、前記添加剤が懸濁液の脱水を促進する、使用。したがって、上記文献のいずれも、本発明の特定のおよび有利な方法ならびに生成物を開示または示唆さえしていない。本発明の第1の目的は、作用物質が、6未満のpHを有する水溶液または安定な水性コロイドの形態であり、水性環境中で、少なくとも1種のホスホン酸含有化合物を、1種または複数の金属カチオンまたは金属含有カチオン性化合物と混合することによって形成され、ここで、前記金属は、アルミニウム、ジルコニウム、亜鉛、コバルト、クロム、鉄、銅、スズ、チタンおよびこれらの混合物からなる群から選択され、前記ホスホン酸含有化合物と前記金属カチオンまたは金属含有カチオン性化合物は、ホスホナートのヒドロキシル基:金属カチオンまたは金属含有カチオン性化合物のモル比が10:1から2:1となるように調合され、ステップbにおいて、鉱物材料の総表面のm2当たり乾燥重量で0.04から1mgの作用物質に対応する量で供給されることを特徴とする、以下のステップ:5から10の間のpHを有する水性ケーキまたは懸濁液の形態で、少なくとも1種の鉱物材料を提供する、ステップa、ステップaの前記鉱物材料に、少なくとも1種の作用物質を添加する、ステップb、10未満であり、ステップaの前記鉱物材料の等電点が7を超える場合は7を超え、前記等電点が7以下の場合はステップaの前記鉱物材料の等電点を超えるpHを有する前記鉱物材料の懸濁液を得る、ステップcを含む、少なくとも1種の鉱物材料の表面の少なくとも一部を改変する方法である。いかなる理論にも束縛されることは望まないが、本出願人は、本発明で使用される作用物質が、5を超えるpHを有する鉱物材料の環境と接触すると、キレート錯体の中間体形成を経由して鉱物材料の表面上に好都合な形で堆積物を形成するものと考える。本出願の目的では、キレート錯体とは、キレート剤が少なくとも2個のリガンド基を介して金属イオンまたは金属含有カチオン性化合物に配位され、そのため、金属カチオンまたはカチオン性化合物の形態の金属を含む原子の環が存在する錯体を表すものと理解される。ホスホン酸含有化合物、またはこの塩もしくはエステルは、これが2または多ホスホン酸基含有化合物である場合、またはホスホン酸基に加えて1種または複数のさらなるリガンドカルボキシル基等のが存在し、これが金属-リガンド結合を形成する場合、キレート剤である。ステップa本発明のステップaは、5から10の間のpHを有する水性ケーキまたは懸濁液の形態で、少なくとも1種の鉱物材料を提供することに関する。前記懸濁液は、粉末の形態で提供された前記鉱物材料を懸濁させることによって形成され得る。ケーキとは、少なくとも1種の鉱物材料の水性懸濁液のろ過に続いてろ過媒体上に、遠心分離に続いて、または沈降およびデカンテーションに続いて形成されたケーキを表すものと理解される。好ましい実施形態において、前記懸濁液またはケーキは、7から10の間のpHを有する。さらに好ましくは、このpHは8から9の間である。前記鉱物材料は、好ましくはカルシウムおよび/またはマグネシウム含有鉱物材料である。前記鉱物材料は、好ましくは炭酸塩および/または石膏および/またはドロマイトである。さらに好ましくは、前記鉱物材料は炭酸塩である。詳細には、前記鉱物材料は、ドロマイト、炭酸カルシウム、モンモリロナイトおよびタルク等のIIA族および/またはIIIA族元素含有層状ケイ酸塩、マグネサイト、マグネシウム含有緑泥石、カオリンクレー、およびこれらの混合物からなる群から好ましくは選択される。前記鉱物材料は、最も好ましくは炭酸カルシウムである。炭酸カルシウムは、粉砕天然炭酸カルシウム、沈降炭酸カルシウム、表面反応炭酸カルシウム、またはこれらの混合物であってもよい。本発明の意味における粉砕天然炭酸カルシウムGNCCは、石灰岩、大理石またはチョーク等の天然の供給源から得られ、粉砕する、ふるいにかけるおよび/または例えばサイクロンまたは分級器により細分する等の、湿式および/また乾式処理で処理された炭酸カルシウムである。本発明の意味における沈降炭酸カルシウムPCCは、通常、水性環境中における二酸化炭素と石灰の反応に続く沈殿によって、または水中でカルシウムイオンとカルボナートイオン供給源の沈殿によって得られた合成材料である。PCCは、準安定なバテライト、安定な方解石またはアラレ石であってもよい。前記GNCCまたはPCCは、表面反応炭酸カルシウムを形成するために表面反応されてもよく、これは、GNCCおよび/またはPCCおよび炭酸カルシウムの少なくとも一部の表面から延びる不溶性の少なくとも部分的に結晶性の非炭酸カルシウム塩である。このような表面反応生成物は、例えば、WO00/39222、WO2004/083316、WO2005/121257、WO2009/074492、出願番号09162727.3の未公開欧州特許出願、出願番号09162738.0の未公開欧州特許出願に従って調製してもよい。ステップaの前記水性懸濁液またはケーキは、乾燥鉱物材料の重量に対して0.1重量未満のポリアクリレートベースの分散剤を好ましくは含む。前記鉱物材料は、以下の実施例の節に記載された測定方法に従って測定して、5から150m2/gの間、好ましくは5から60m2/gの間、より好ましくは10から50m2/gの間のBET比表面積を好ましくは有する。前記鉱物材料は、以下の実施例の節に記載された測定方法に従って測定して、0.2から5μmの間、好ましくは0.5から2μmの間の重量中央粒径d50を好ましくは有する。水性懸濁液の場合、固体含量は、以降の実施例の節に提供された方法に従って測定して、懸濁液の重量に対して1から85重量の範囲であってもよく、しかし好ましくは10から80重量の間である。ケーキの場合、固体含量は、通常20から80重量の間であり、好ましくは40から75重量の間であり、さらに好ましくは50から70重量の間である。ステップbステップbは、ステップaの前記鉱物材料に少なくとも1種の作用物質を添加することに関し、前記作用物質が、6未満のpHを有する水溶液または安定な水性コロイドの形態であり、水性環境中で、少なくとも1種のホスホン酸含有化合物を、1種または複数の金属カチオンまたは金属含有カチオン性化合物と混合することによって形成され、ここで、前記金属は、アルミニウム、ジルコニウム、亜鉛、コバルト、クロム、鉄、銅、スズ、チタンおよびこれらの混合物からなる群から選択され、前記ホスホン酸含有化合物と前記金属カチオンまたは金属含有カチオン性化合物は、ホスホナートのヒドロキシル基:金属カチオンまたは金属含有カチオン性化合物のモル比が10:1から2:1となるように調合され、ステップbにおいて、鉱物材料の総表面のm2当たり乾燥重量で0.04から1mgの作用物質に対応する量で供給される。本発明の目的では、安定な水性コロイドは、少なくとも1つの相が微細に分布されるが、この系が構造的に安定であるような方法で他の相内に分子的に溶解はしていない、即ち、沈降、集塊、凝集、浮遊選鉱が生じない多相系である。通常、水性コロイドは光を散乱させる。好ましくは、前記作用物質は、鉱物材料の総表面のm2当たり乾燥重量で0.1から0.75mgの作用物質に対応する量で添加される。別の実施形態において、前記作用物質は、鉱物材料の乾燥重量に対して、乾燥重量で0.1から5、より好ましくは0.15から0.75、さらに好ましくは0.15から0.5に対応する量で好ましくは添加される。好ましくは、前記作用物質は、0から5の間、より好ましくは0.5から4.5の間のpHを有する水溶液の形態で提供される。前記作用物質の金属カチオンは、化合物の一部であり得る。アルミニウム、ジルコニウム、亜鉛、コバルト、クロム、鉄、銅、スズ、チタンおよびこれらの混合物から選択されるある種の金属カチオンについて、当業者であれば、新たに合成された水酸化物は有利に使用され得ることを認識する。硝酸、硫酸、シュウ酸または他の適当な緩衝液系で緩衝された金属カチオンを用いると、さらに利点が認められ得る。チタンの場合、チタニルスルファートの形態で提供されることが好都合である。前記ホスホン酸含有化合物は、好ましくはアルキルジホスホン酸であり、特に好ましいアルキルジホスホン酸は1-ヒドロキシエタン-1,1-ジホスホン酸HEDPである。本発明で使用し得る他のジホスホン酸には、メチレンジホスホン酸MDP、ヒドロキシメチレンジホスホン酸HMDP、ヒドロキシシクロメチレンジホスホン酸HCMDP、および1-ヒドロキシ-3-アミノプロパン-1,1-ジホスホン酸APDが含まれる。前記ホスホン酸含有化合物は、アミノトリメチレンホスホン酸ATMP等のトリホスホン酸、またはジエチレントリアミンペンタメチレンホスホン酸DTPMP等の、より多数のホスホン酸基を含む1種または複数の化合物であってよい。前記ホスホン酸含有化合物に関して、カルボン酸基等の他の基を含むことも可能である。このようなホスホン酸含有化合物の一例は、ホスホノコハク酸PSAである。好ましい実施形態において、前記金属カチオンまたは金属含有カチオン性化合物の金属は、アルミニウムおよびジルコニウムからなる群から選択される。最も好ましい実施形態において、前記作用物質は、好ましくは水酸化物の形態で提供されるアルミニウムおよび/またはジルコニウムカチオンをHEDPと混合することによって形成されるそれぞれ、Al-HEDPおよびZr-HEDPを形成する。。好ましい実施形態において、前記作用物質は、5から70の乾燥重量を有する水溶液またはコロイド状懸濁液の形態で提供される。Al-HEDPおよびZr-HEDPは、例えば、対応する水酸化アルミニウムまたは水酸化物ジルコニウム場合によって粉末の形態でを、HEPDを含む水溶液中に添加することによって形成され得る。一実施形態において、この溶液は、溶液の重量に対して乾燥重量で5から20のHEDPを含む。このような場合、水酸化アルミニウムまたは水酸化物ジルコニウムは、総溶液重量に対して、1から25当量部のアルミニウムまたはジルコニウムを有する作用物質の最終溶液を形成するような量で添加される。好ましい一実施形態において、Al-HEDPは、AlOH3:HEDPを1:5か1:8の重量比で調合することによって形成される。アルカリ-HEDP塩例えば、Na-HEDPまたはK-HEDP等の、塩基性を有する他の添加剤も、前記作用物質に加えて存在してもよく、ただし、前記作用物質は、本方法に導入された場合、6未満のpHを有する水性環境中にあるものと理解される。ステップbは、ステップcにおいて、95:5から10:90の好ましい水:鉱物材料比に合わせるためにさらに水の添加を実行してもよい。水が添加される場合、前記作用物質と組み合わせて添加されてよく、実際、前記作用物質の水性溶媒を意味してもよい。ステップbは、好ましくは混合下で実施される。代替の一実施形態において、前記作用物質は、鉱物材料懸濁液中においてインサイチュで形成されてもよい。しかし、鉱物材料懸濁液に添加する前に前記作用物質を形成することがより好ましい。塩基Bステップbで提供された前記作用物質は酸性であるので、7を超えており、いずれの場合もステップaの前記鉱物材料の等電点より高くなければならず、および10未満であるステップcの最終懸濁液のpH範囲に該当するように、前記作用物質を添加する前および/または間および/または後に塩基以下塩基Bを添加することが必要であり得る。本発明の目的において、酸および塩基は、それぞれ、ブレンステッドの酸-塩基理論による酸および塩基を表すものと理解するべきである。即ち、酸はプロトン供与体であり、塩基はプロトン受容体であり、水中に溶解された場合、それぞれ、pH低下およびpH増加となる。塩基Bは、前記作用物質と共に同時に添加されてもよいが、この経路はあまり好ましくないことに留意されたい。塩基Bが前記作用物質の前に添加される場合、前記作用物質は、塩基Bの添加に続いて一旦pHを安定させた後で好ましくは添加される。同様に、前記作用物質が初めに添加される場合、塩基Bは、懸濁液pHが安定した後で好ましくは添加される。一部の塩基Bは、すべてまたは一部の前記作用物質の前に添加され、およびすべてまたは一部の前記作用物質の添加の後に、残りの塩基Bが添加されることも可能である。塩基Bは、ケイ酸ナトリウム、水酸化ナトリウム、水酸化カリウム、水酸化リチウム、アルミン酸ナトリウム、塩基性ポリホスファート、塩基性ホスホナート、およびこれらの混合物から好ましくは選択され、より好ましくは塩基性ポリホスファートまたは塩基性ホスホナートであり、前記塩基性ポリホスファートは、好ましくはピロホスファート、特にピロホスファートのカリウム塩であり、前記塩基性ホスホナートは、好ましくは、HEDPのナトリウムおよび/またはカリウムおよび/またはリチウム化合物等のHEDPのアルカリ化合物である。すべての塩基Bが前記作用物質の前に添加される場合、塩基Bは、10を超える鉱物材料ケーキまたは懸濁液のpHに達するような量で添加されることが好ましい。塩基Bは、鉱物材料の乾燥重量に対して、乾燥重量で0.1以上、好ましくは乾燥重量で0.2から0.5の量で好ましくは添加される。塩基Bは、6.5から10の間のpHに達するまでに比較的多量の酸性作用物質が添加され得るように、高い緩衝能を示すことが有利なことがある。特に好ましい実施形態において、塩基Bは、水溶液の形態のピロリン酸カリウムまたはHEDPのナトリウムおよび/もしくはカリウムおよび/もしくはリチウム化合物である。他のプロセスステップ本発明の方法の一実施形態において、鉱物材料は、前記作用物質および/または前記塩基Bの添加の前に、その間に、またはその後で粉砕されてもよい。得られた懸濁液中鉱物材料本発明の方法によって得られた懸濁液は、好ましくは7.5から9.0の間のpHを有する。一実施形態において、この懸濁液は、引き続いてろ過媒体でろ過されて、表面改変鉱物材料のろ過ケーキを形成してもよい。例えば、懸濁液は3μmの孔径を有するろ紙でろ過されてもよい。あるいは、この懸濁液は、遠心分離されて、表面改変鉱物材料の遠心分離ケーキを形成してもよい。あるいは、この懸濁液は、熱的方法または力学的方法によって濃縮されてもよい。得られたろ過ケーキまたは遠心分離ケーキは、好ましくは40から80重量の間の固体含量を有する。得られたろ過ケーキまたは遠心分離ケーキは、乾燥表面改変鉱物材料を形成するためにさらに乾燥されてもよい。このような乾燥表面改変鉱物材料は、以降の実施例の節に示された測定方法に従って測定された、0.3から1.0の間、好ましくは0.3から0.5の間の吸水量を特徴とする。得られた懸濁液または乾燥生成物は、他の用途の中でも、紙原紙および/または紙塗工を含めて、プラスチック特に熱可塑性樹脂、シーリング材シリコーンシーリング材等、塗料、コンクリートおよび化粧品において用途を見出すことができる。当業者であれば、懸濁液または乾燥生成物には、油性生成物を基材としていないという一般利点があることが分かる。プラスチック用途が実行される場合、この乾燥生成物は、プラスチック工業の典型的な温度、即ち、150から300°Cで処理する時に揮発性生成物の放出を引き起こさない。得られた懸濁液または乾燥生成物は、さらに処理される中間体生成物として、さらに使用され得る。例えば、得られた懸濁液または乾燥生成物は、WO2006/008657に記載されたように、結合剤等の他の材料と共に粉砕され得る。測定方法懸濁液または分散体の固体含量重量固体含量は、LP16IRドライヤーを装備したMettlerLP16PM100質量天秤を用いて決定した。懸濁液または分散体のpH懸濁液または分散体のpH値は、Toledo製SevenMulti計測器を用いて25°Cで測定した。微粒子物質の比表面積SSAm2/g比表面積は、窒素を用いるISO9277によるBET法により、250°Cで30分間加熱することによって試料を状態調節した後、Micrometrics製GeminiV計測器を用いて測定した。微粒子物質の粒径分布X未満の直径を有する粒子の質量および重量中央粒径d50微粒子物質の重量中央粒径および粒径質量分布を、沈降法即ち、重力場における沈降挙動の解析により決定した。測定はSedigraph登録商標5120で実施する。この方法および計測器は当業者には知られており、充填剤および顔料の粒子サイズを決定するのに一般的に使用されている。測定は、0.1重量Na4P2O7の水溶液中で実施された。試料は高速撹拌機および超音波を用いて分散された。鉱物材料の等電点鉱物材料の等電点は、MalvernZetasizerNanoZS計測器を用いて25°Cの脱イオン水中で評価された。微粒子物質の吸水量微粒子物質の吸水量は、先ず物質を110°Cのオーブン中で一定の重量まで乾燥させ、その後乾燥された物質を相対湿度80の雰囲気に20°Cの温度で60時間暴露させることによって決定した。吸水量は、乾燥された物質の重量に対する、湿性環境への曝露後の物質の重量増加に対応する。材料沈降炭酸カルシウムPCCは、乾燥重量で約15の固体含量を有し、0.05から1の間の消化添加剤を含む13から15°Cの石灰の縣濁液を通してCO2ガスをバブリングすることによって得られた。得られたPCC縣濁液は、乾燥重量で約17の固体含量を有し、PCC材料は10から12m2/gの間の比表面積を有していた。表面反応炭酸カルシウムSRGCCを10m3の反応器中で調製した。乾燥重量で10の固体含量を有する縣濁液を形成するために、1μmのd50を有する乾燥天然炭酸カルシウムを水と一緒に容器中に充填した。次いで、25のリン酸乾燥/乾燥で計算して、前記リン酸は30の溶液の形態で供給された。を60分間にわたって撹拌下で容器に添加した。その後、20kgの石灰縣濁液10縣濁液200Lを容器中に導入した。水酸化カリウムKOHは、顆粒の形態でFlukaから入手した。ピロリン酸カリウムK4P2O7は、乾燥重量で60水溶液の形態でChemischeFabrikBudenheimから入手した。1-ヒドロキシエタン-1,1-ジホスホン酸HEDPは、乾燥重量で60水溶液の形態でChemischeFabrikBudenheimから入手した。ピロリン酸ナトリウムNa4HEDPは、乾燥重量で25水溶液の形態でChemischeFabrikBudenheimから入手した。水酸化アルミニウムAlOH3粉末の形態で商品名Martinal登録商標OL-107として販売されている。は、Martinswerkから入手した。カリウムHEDPK4HEDPは、HEDPの60重量水溶液108gに200gの水を添加することによって予め形成されたHEDPの水溶液に撹拌下、KOH90gを添加することによって合成した。得られた透明な溶液は、12.0のpHおよび33.5g/水100gのK4HEDPの濃度を有していた。リチウムHEDPLi4HEDPは、HEDPの7水溶液2200gに113gのLiOHを撹拌下で添加することによって合成した。得られた懸濁液は11.6のpHを有していた。Al-HEDPキレート錯体は、AlOH3:HEDPの重量比が1:5、1:8および1:10である水性コロイド溶液の形態で、以下の通り調製された:60HEDP溶液に水酸化アルミニウム粉末を所望の重量比に関して必要な量だけ、均一な白色懸濁液が得られるまで撹拌しながら添加した。次いで、この懸濁液をコロイド状懸濁液が成熟するまで継続的に撹拌しながらおよそ500rpmで加熱した。次いで、溶液温度をおよそ23°Cまで放置させておいた。それぞれのコロイド状懸濁液の最終乾燥重量は62から65であり、最終pH1.8であった。Sn-HEDPキレート錯体は、SnOH2:HEDPの重量比が1:4である水性コロイド溶液の形態で、以下の通り調製された:水100g中のSnSO420gの水溶液にアンモニア75mLを添加することによってSnOH2を新たに合成した。得られた懸濁液をブフナー漏斗フィルターでろ過してろ過ケーキを得た。次いで、このろ過ケーキを、60HEDP水溶液100gに均一な懸濁液が得られるまで撹拌しながら添加した。引き続いて懸濁液を、乳状のコロイド状懸濁液が成熟するまで500rpmで撹拌しながら、90から95°Cの間の温度まで加熱した。次いで、懸濁液の温度を約23°Cまで冷却させておいた。最終コロイド状懸濁液は、乾燥重量で67の固体含量を有し、最終pHは0.9であった。Co-HEDPキレート錯体は、CoOH2:HEDPの重量比が1:10である水溶液の形態で、以下の通り調製された:CoOH29.3gを、60HEDP水溶液155gに均一な懸濁液が得られるまで撹拌しながら添加した。次いで懸濁液を、乳状ペーストが成熟するまで500rpmで撹拌しながら90から95°Cの間の温度まで加熱した。次いでペーストを、乾燥重量で27まで水で希釈した。得られた溶液は紫色を有しており、23°Cまで冷却させておいた。溶液のpHは0.85であった。Ti-HEDPキレート錯体は、TiSO42:HEDPの重量比が1:5である水性コロイド溶液の形態で、以下の通り調製された:60チタニルスルファート溶液15gを、60HEDP溶液150gに透明なコロイド状懸濁液が成熟するまで撹拌および95から98°Cまでの加熱下で添加した。次いで懸濁液を、およそ23°Cまで冷却させておいた。懸濁液の最終固体含量は乾燥重量で60であり、最終pHは1未満であった。[実施例1]実験室規模の実施例この実施例では、本発明の方法を従来技術の方法と比較した。以下の表に挙げた添加剤系統を、約9の等電点およびおよそ11m2/gの比表面積を有し、乾燥重量で75の粒子が1μm未満の直径を有する、非分散の粉砕天然炭酸カルシウム150gの水性懸濁液に、IKARW20撹拌機を用いて500rpmで撹拌しながら添加した。この懸濁液の初期固体含量は乾燥重量で20である。その後、表1のそれぞれの懸濁液を、VacuubrandGmbH製M72Cダイアフラム真空ポンプ吸込容量:2.4m3/hを介して接続された1Lの真空フラスコを装備したブフナー漏斗フィルター直径70mm、高さ30mm中に配置された3μm孔径のRotilabo円形フィルターを用いて、30分間にわたってろ過した。得られたろ過ケーキの固体含量を表1に示す。次いで、ろ過ケーキ中に回収された物質を乾燥させ、吸水値を決定した。上記の表は、無処理の炭酸カルシウムに比較して、得られたろ過ケーキが、有意に高い固体含量をもたらすだけでなく、本発明の方法試験4によって処理されて得られた炭酸カルシウム材料はさらに、50多くの程度の吸水量を有して、より多くの天然水和層を立証していることを示す。試験2および3をさらに比較すると、キレート剤単独の代わりにキレート錯体を提供する本発明の方法のみが所望の結果をもたらすことを示す。[実施例2]実験室規模の実施例この実施例は、本発明の様々な実施形態を例示する。以下の表2および3に挙げた添加剤系統を、約9の等電点およびおよそ11m2/gの比表面積を有し、75重量の粒子が1μm未満の直径を有する、非分散の粉砕天然炭酸カルシウム500gの水性懸濁液に、Dispermat溶解機を用いて1500rpmで撹拌しながら添加した。この懸濁液の初期固体含量は乾燥重量で70から75である。その後、表2および3のそれぞれの懸濁液を、VacuubrandGmbH製M72Cダイアフラム真空ポンプ吸込容量:2.4m3/hを介して接続された1Lの真空フラスコを装備した、ブフナー漏斗フィルター直径70mm、高さ30mm中に配置された3μm孔径のRotilabo円形フィルターを用いて、30分間にわたってろ過した。すべての場合において、鉱物が水和層を保持している、緊密な高固体含量のろ過ケーキが得られた。[実施例3]実験室規模の実施例この実施例は、本発明の様々な実施形態を例示する。以下の表5に挙げた添加剤系統を、示された鉱物材料500gの水性懸濁液に、Dispermat溶解機を用いて1500から5000rpmで撹拌しながら添加する。この懸濁液の初期固体含量は乾燥重量で40から42である。その後、表6のそれぞれの懸濁液を、VacuubrandGmbH製M72Cダイアフラム真空ポンプ吸込容量:2.4m3/hを介して接続された1Lの真空フラスコを装備したブフナー漏斗フィルター直径70mm、高さ30mm中に配置された3μm孔径のRotilabo円形フィルターを用いて、30分間にわたってろ過した。すべての場合において、鉱物が水和層を保持している、緊密な高固体含量のろ過ケーキが得られた。"